(57)【要約】      （修正有）【課題】光の透過性に優れるとともに、美的外観に優れた時計用文字板を提供すること、また、前記時計用文字板を備えた時計を提供すること。【解決手段】時計用文字板１は、光透過性を有する材料で構成された基板２１と、所定のパターンで開口部が設けられた反射膜２２とを備えた板状部材２が、複数積層された構造を有することを特徴とする。また、隣接する板状部材２の間には、スペーサー３が配されているのが好ましい。また、反射膜２２として、互いに、開口部の配置パターンが異なるものを有しているのが好ましい。また、反射膜２２として、互いに、色が異なるものを有しているのが好ましい。【選択図】図１
2008151550.tif 000002
【特許請求の範囲】
【請求項１】
光透過性を有する材料で構成された基板と、所定のパターンで開口部が設けられた反射膜とを備えた板状部材が、複数積層された構造を有することを特徴とする時計用文字板。
【請求項２】
隣接する前記板状部材の間にスペーサーが配されている請求項１に記載の時計用文字板。
【請求項３】
前記反射膜として、互いに、前記開口部の配置パターンが異なるものを有している請求項１または２に記載の時計用文字板。
【請求項４】
前記反射膜として、互いに、色が異なるものを有している請求項１ないし３のいずれかに記載の時計用文字板。
【請求項５】
時計用文字板を構成する複数の前記板状部材についての、前記反射膜を平面視した際における開口率が、いずれも、１０〜９０％である請求項１ないし４のいずれかに記載の時計用文字板。
【請求項６】
時計用文字板における前記板状部材の積層数は、３〜１０である請求項１ないし５のいずれかに記載の時計用文字板。
【請求項７】
時計用文字板を平面視した際における開口率が、１０〜９０％である請求項１ないし６のいずれかに記載の時計用文字板。
【請求項８】
前記板状部材として、前記基板の両側の主面上に、前記反射膜が設けられたものを備えている請求項１ないし７のいずれかに記載の時計用文字板。
【請求項９】
前記板状部材として、前記基板上に設けられた前記反射膜を被覆するコート層を有するものを備えている請求項１ないし８のいずれかに記載の時計用文字板。
【請求項１０】
請求項１ないし９のいずれかに記載の時計用文字板を備えたことを特徴とする時計。
【発明の詳細な説明】
【技術分野】
【０００１】
本発明は、時計用文字板および時計に関する。
【背景技術】
【０００２】
時計用文字板は、実用品としての機能が求められるとともに、装飾品としての装飾性（美的外観）が求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められる。
具体的には、ソーラー時計用文字板は、光透過性に関して、時計を駆動するのに十分な量の光を、その下部に配置された太陽電池に透過して供するものである一方、装飾品としての装飾性も求められる。
【０００３】
従来、ソーラー時計では、太陽電池に十分な光量の光を入射させるために、太陽電池そのものを文字板として利用したり、太陽電池上に有色の部材（特に濃色の部材）が配されないように文字板の形状を設計し、当該文字板として太陽電池の自色（通常、黒色〜紫色）に類似した色のものが用いられてきた。
しかしながら、近年、ソーラー時計においても、時計の仕様等に応じて、様々な色調の文字板を採用することについての強い要望がある。
【０００４】
太陽電池が文字板を介して透けて見えてしまうのを防止することを試みたソーラー時計用文字板としては、セラミックを主構成材料とするもの（特許文献１参照）があるが、このような文字板は、高価であり、また、落下等による衝撃等が加わると割れやすい等、強度の点でも問題があった。また、こうような構成にした場合でも、文字板の外観を十分に優れたものとすることは困難であった。
【０００５】
また、プラスチック性の基板の一方の面上に、金属材料で構成され、光を透過させるための小孔を有する金属層を設ける試みがある（特許文献２参照）。しかしながら、十分な光量の外光を取り入れるためには、小孔の１個当たりの大きさを大きくしたり、小孔の数を十分に多くしたりすること等により、光が透過し得る部分の総面積（複数個の小孔面積の和）を大きくする必要がある。このような場合、ソーラー時計用文字板の外観上小孔が目立ってしまい、ソーラー時計用文字板は、審美性（美的外観）に劣ったものとなってしまう。また、ソーラー時計用文字板の美的外観を向上させる目的で、小孔の１個当たりの大きさを小さくしたり、小孔の数を少なくしたりすると、十分な光量の外光を透過させることが困難になる。
このように、従来においては、優れた装飾性（美的外観）と、光の優れた透過性とを、十分に両立するソーラー時計用文字板を得るのは困難であった。
【０００６】
【特許文献１】特開平１０−３９０４８号公報
【特許文献２】特開平１１−３２６５４９号公報
【発明の開示】
【発明が解決しようとする課題】
【０００７】
本発明の目的は、光の透過性に優れるとともに、美的外観に優れた時計用文字板を提供すること、また、前記時計用文字板を備えた時計を提供することにある。
【課題を解決するための手段】
【０００８】
このような目的は、下記の本発明により達成される。
本発明の時計用文字板は、光透過性を有する材料で構成された基板と、所定のパターンで開口部が設けられた反射膜とを備えた板状部材が、複数積層された構造を有することを特徴とする。
これにより光の透過性に優れるとともに、美的外観に優れた時計用文字板を提供することができる。
【０００９】
本発明の時計用文字板では、隣接する前記板状部材の間にスペーサーが配されていることが好ましい。
これにより、板状部材間に距離を均一にすることができ、時計用文字板全体としての美的外観を特に優れたものとすることができる。また、文字板の厚みをより確実に制御することができる。
【００１０】
本発明の時計用文字板では、前記反射膜として、互いに、前記開口部の配置パターンが異なるものを有していることが好ましい。
これにより、複数の反射膜の重なり合いで様々な模様や色彩を作りだすことができ、より効果的な立体的表現が可能になる。また、見る角度によってそれらの変化をつけることができる。これにより、デザインのバリエーションを拡げることができる。その結果、装飾性（美的外観）が特に優れた時計用文字板を製造することができる。
【００１１】
本発明の時計用文字板では、前記反射膜として、互いに、色が異なるものを有していることが好ましい。
これにより、複数の反射膜の重なり合いで様々な模様や色彩を作りだすことができ、より効果的な立体的表現が可能になる。また、見る角度によってそれらの変化をつけることができる。これにより、デザインのバリエーションを拡げることができる。その結果、装飾性（美的外観）が特に優れた時計用文字板を製造することができる。
【００１２】
本発明の時計用文字板では、時計用文字板を構成する複数の前記板状部材についての、前記反射膜を平面視した際における開口率が、いずれも、１０〜９０％であることが好ましい。
これにより、光の透過性、美的外観のいずれもが、特に優れたものとなる。
本発明の時計用文字板では、時計用文字板における前記板状部材の積層数は、３〜１０であることが好ましい。
これにより、光の透過性、美的外観のいずれもが、特に優れたものとなる。
【００１３】
本発明の時計用文字板では、時計用文字板を平面視した際における開口率が、１０〜９０％であることが好ましい。
これにより、光の透過性、美的外観のいずれもが、特に優れたものとなる。
本発明の時計用文字板では、前記板状部材として、前記基板の両側の主面上に、前記反射膜が設けられたものを備えていることが好ましい。
これにより、時計用文字板全体の厚さを比較的薄いものとしつつ、時計用文字板の美的外観をさらに優れたものとすることができる。
【００１４】
本発明の時計用文字板では、前記板状部材として、前記基板上に設けられた前記反射膜を被覆するコート層を有するものを備えていることが好ましい。
これにより、例えば、隣接する板状部材同士の密着性を特に優れたものとすることができ、物理的な衝撃等による板状部材間での剥離等をより効果的に防止することができる。また、時計用文字板の厚みをより確実に制御することができる。また、時計用文字板の美的外観をさらに優れたものにすることができる。
【００１５】
本発明の時計は、本発明の時計用文字板を備えたことを特徴とする。
これにより、内部への光の透過性に優れ、かつ美的外観に優れた時計を提供することができる。また、外部からの電磁波（光、電波）を、例えば、太陽電池での発電等に有効に利用することができる時計（例えば、電波時計、ソーラー時計、ソーラー電波時計等）を提供することができる。
【発明の効果】
【００１６】
本発明の目的は、光の透過性に優れるとともに、美的外観に優れた時計用文字板を提供すること、また、前記時計用文字板を備えた時計を提供することにある。特に、時計用文字板の動き等に応じて、時計用文字板の色合いや模様が変化する動的な美しさの表現や、効果的な立体的表現ができる時計用文字板および該時計用文字板を備えた時計を提供することができる。
【発明を実施するための最良の形態】
【００１７】
以下、本発明の好適な実施形態について、添付図面を参照しつつ説明する。
まず、本発明の時計用文字板および時計用文字板の製造方法の好適な実施形態について説明する。
＜第１実施形態（時計用文字板）＞
図１は、本発明の時計用文字板の第１実施形態を示す断面図、図２は、反射膜が備える実部（微細凸部）の配置パターンの一例を示す分解斜視図である。以下の説明では、図１、図２中の上側が、時計用文字板の使用時における観察者側であるものとし、時計用文字板の観察者側の主面（外光が入射する側の面）を第１の面、その反対側の主面を第２の面として説明する（後述する図３についても同様）。また、以下の説明では、時計用文字板１を、後述する時計（ソーラー時計）１００に適用する場合について、中心的に説明する。なお、本明細書で参照する図面は、構成の一部を強調して示したものであり、実際の寸法等を正確に反映したものではない。
【００１８】
図１に示すように、時計用文字板１は、積層された複数の板状部材２を有している。より具体的には、時計用文字板１は、板状部材（第１の板状部材）２’と、板状部材（第２の板状部材）２’’と、板状部材（第３の板状部材）２’’’とを備えている。
そして、時計用文字板を構成する各板状部材２は、それぞれ、光透過性を有する材料で構成された基板２１と、光を反射する機能を有する反射膜２２とを備えている。すなわち、板状部材２’は、基板２１’と、反射膜２２’とを備えており、板状部材２’’は、基板２１’’と、反射膜２２’’とを備えており、板状部材２’’’は、基板２１’’’と、反射膜２２’’’とを備えている。
【００１９】
このように、基板２１と反射膜２２とを備えた板状部材２が、複数積層された構造を有することにより、時計用文字板１に入射した光（外光）の一部を、複数の反射膜のうち、
時計用文字板１の最も外表面側（第１の面側）に設けられた反射膜２２（反射膜２２’）の表面（第１の面側の面）で反射するとともに、基板２１（基板２１’）の内部に進入した光を基板２１の両面側に設けられた反射膜２２で繰り返し反射させることができ、基板２１（基板２１’）の内部に進入した光（外光）の一部を、光の入射側（観察者側）に導きつつ、他の一部を、反対側（光の入射側とは反対の側）に導くことができる。これにより、時計用文字板１全体としての光の透過性および美的外観を、いずれも優れたものとすることができる。特に、基板２１の内部に進入した光を、複数の反射膜２２（反射膜２２’、反射膜２２’’、反射膜２２’’’）で繰り返し反射することにより、観察者側から、時計用文字板１の裏側（第２の面側）の様子を視認されるのを確実に防止しつつ、時計用文字板１全体としての光の透過率を優れたものとすることができる。また、反射膜２２を１層のみでなく、多数有することにより、例えば、時計用文字板１の動き等に応じて、時計用文字板１の色合いや模様が変化する動的な美しさの表現や、効果的な立体的表現ができる。このようなことから、光の透過性を十分に優れたものとしつつ、従来では、表現することが困難であった高級感のある優れた美的外観を得ることができる。
【００２０】
［板状部材］
前述したように、時計用文字板１は、複数の板状部材２が積層されたものである。
図に示す構成では、時計用文字板１は、３つの板状部材２（板状部材２’、板状部材２’’、板状部材２’’’）を有しているが、板状部材２の積層数はこれに限定されるものではない。
【００２１】
時計用文字板１における板状部材２の積層数は、特に限定されないが、３〜１０であるのが好ましく、３〜７であるのがより好ましい。板状部材２の積層数が前記範囲内の値であると、光の透過性、美的外観のいずれもが、特に優れたものとなる。また、製造時においては、生産性良く、時計用文字板１を製造することができる。
時計用文字板１を構成する複数の板状部材２は、互いに同一の構成を有するものであってもよいし、互いに異なる構成を有するものであってもよい。例えば、時計用文字板１を構成する複数の板状部材２のうち少なくとも２つにおいて、互いに、基板２１の構成が異なっていてもよいし、反射膜２２の構成が異なっていてもよい。
以下、板状部材２を構成する基板２１および反射膜２２について詳細に説明する。
【００２２】
（基板）
基板２１は、光透過性を有する材料で構成されたものである。
基板２１の構成材料としては、例えば、各種プラスチック、各種ガラス、各種セラミックス等を用いることができるが、基板２１はプラスチック（特に、耐熱性プラスチック）で構成されたものであるのが好ましい。これにより、例えば、一般に、比較的軽量で携帯しやすい時計用文字板１を提供することができる。また、例えば、比較的容易に、所望の形状に成形することができる。また、非金属材料であるため、電波時計用文字板にも好適に適用することができる。
【００２３】
基板２１を構成するプラスチック材料としては、各種熱可塑性樹脂、各種熱硬化性樹脂等が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２１は、主として、ポリカーボネートおよび／またはアクリロニトリル−ブタジエン−スチレン共重合体で構成されたものであるのが好ましい。これにより、例えば、後述する反射膜２２との密着性を特に優れたものとすることができる。また、時計用文字板１全体としての強度を特に優れたものとすることができるとともに、時計用文字板１（基板２１）の製造時における成形の自由度が増す（成形のし易さが向上する）。また、時計用文字板１の製造時において、基板２１の表面に好適に反射膜２２を形成することもできる。
【００２４】
基板２１は、各部位でその組成が実質的に均一な組成を有するものであってもよいし、部位によって組成の異なるものであってもよい。例えば、基板２１は、基部と、該基部上に着色等の目的で設けられたコート層とを有するものであってもよい。このような場合、コート層は、例えば、各種塗装法、印刷法、湿式めっき法、乾式めっき法等により形成されたものであってもよい。
【００２５】
また、基板２１の形状、大きさは、特に限定されず、通常、時計用文字板１の形状、大きさに基づいて決定される。なお、図示の構成では、基板２１（時計用文字板１）は、平板状をなすものであるが、例えば、湾曲板状等をなすものであってもよい。
基板２１は、光透過性（太陽電池９の駆動、蓄電に利用可能な波長の光についての透過性）を有するものであれば、その色は特に限定されない。基板２１が白色のものである場合、時計用文字板１の美的外観（特に、時計１００に適用した際の美的外観）を特に優れたものとすることができ、時計用文字板１、時計１００をより優れた高級感を備えたものとすることができる。また、基板２１が実質的に透明のもの（より具体的には、可視光領域の光の透過率が９０％以上のもの）である場合、時計用文字板１としての光の透過率をより高くすることができ、後述するような時計（ソーラー時計）１００において、太陽電池９の発電効率を特に優れたものとすることができる。
【００２６】
基板２１の平均厚さは、特に限定されないが、５０〜１０００μｍであるのが好ましく、８０〜５００μｍであるのがより好ましい。基板２１の平均厚さが前記範囲内の値であると、時計用文字板１の光透過性を十分に高いものとしつつ、後述するような時計１００に適用した場合において、時計用文字板１を介して、太陽電池９の色等が透けて見えてしまうことをより確実に防止することができ、装飾性（美的外観）を特に優れたものとすることができる。
【００２７】
（反射膜）
反射膜２２は、所定パターンで配された開口部２２２を有しており、反射膜２２の開口部２２２以外の部位が実部２２１となっている。そして、実部２２１は、光を反射する機能を有する材料で構成されている。
このように、反射膜２２が実部と開口部とを有するものであることにより、第１の面側から入射した光（外光）の一部を、実部２２１の表面において反射するとともに、光（外光）の他の一部を、基板２１に入射させることができる。そして、基板２１（例えば、基板２１’）の内部に進入した光は、基板２１（例えば、基板２１’）の両面側に設けられた反射膜２２（例えば、反射膜２２’、反射膜２２’’）で繰り返し反射させることができ、基板２１の内部に進入した光（外光）の一部を、光の入射側（観察者側）に導きつつ、他の一部を、反対側（光の入射側とは反対の側）に導くことができる。その結果、時計用文字板１全体としての光の透過性および美的外観を、いずれも優れたものとすることができる。特に、このような光の反射の繰り返しが、各基板２１（基板２１’、基板２１’’、基板２１’’’）の両側に設けられた反射膜の間で行われるため、光の入射側（観察者側）に導かれる光の態様は、より複雑なものとなり、観察者側から、時計用文字板１の裏側（第２の面側）の様子を視認されるのを確実に防止することができ、時計用文字板１全体としての美的外観を特に優れたものとすることができる。
【００２８】
上記のように、反射膜２２（実部２２１）は、光を反射する機能を有する材料（以下、「光反射材料」とも言う）で構成されている。このような材料としては、例えば、金属材料（合金を含む）、金属酸化物等が挙げられる。
金属材料は、一般に、金属光沢を有しており、光（可視光）を反射する機能に優れている。これにより、時計用文字板１は、金属光沢を有し、高級感にあふれ、装飾性（美的外観）が特に優れたものとすることができる。
【００２９】
金属材料としては、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｈｆ、Ｃｏ、Ｉｎ、Ｗ、Ｔｉ、Ｒｈや、これらのうち少なくとも１種を含む合金が挙げられるが、中でも特に、Ａｇ、Ｃｒ、Ａｕ、Ａｌ、Ｔｉ、Ｓｎ、Ｉｎから選択される少なくとも１種を含む材料（合金を含む）で構成されたものであるのが好ましい。これにより、時計用文字板１の美的外観を特に優れたものとすることができる。これにより、時計用文字板１の美的外観を特に優れたものとすることができる。
【００３０】
また、金属酸化物は、一般に、各種金属材料に比べて光を反射する機能は低いものの、落ち着いた印象を与えつつ、十分に光沢感のある外観を呈する。したがって、反射膜２２が金属酸化物で構成されたものであると、時計用文字板１の装飾性（美的外観）は、特に優れたものとなる。
金属酸化物としては、各種金属の酸化物を用いることができ、具体的には、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｈｆ、Ｃｏ、Ｉｎ、Ｗ、Ｔｉ、Ｒｈの酸化物（複合酸化物を含む）が挙げられる。特に、金属酸化物としては、ＺｎＯ、Ａｌ２Ｏ３、ＩＴＯ（Indium Tin Oxide）から選択される少なくとも１種を含むものであるのが好ましい。これにより、時計用文字板１の美的外観を特に優れたものにすることができる。
【００３１】
また、反射膜２２は、上記のような光反射材料以外の成分として、着色剤を含んでいてもよい。反射膜２２が着色剤を含む材料で構成されたものであると、上記のような金属材料、金属酸化物等だけでは表現することが困難な色調を表現することができる。また、反射膜２２の構成材料として着色剤を用いることにより、容易に、反射膜２２の色調を各部位で異なるものとすること（多色のデザインを施すこと）ができ、時計用文字板１のデザインのバリエーションが拡がる。その結果、時計用文字板１の装飾性（美的外観）を特に優れたものにすることができる。
【００３２】
着色剤としては、例えば、染料、顔料等を用いることができる。中でも、顔料は、優れた耐光性を有しており、長期間にわたって安定的に優れた外観を保持する上で、特に有利である。
顔料としては、例えば、無機顔料、有機顔料等が挙げられる。顔料の具体例としては、Ｃ．Ｉ．ピグメント  ホワイト１，４，５，６，７，１１，１８，１９，２０，２１，２２，２３，２４，２６，２７，２８；Ｃ．Ｉ．ピグメント  イエロー３４，３５，３５：１，３７，３７：１，４２，４３，５３，１５７，１６２，１８０；Ｃ．Ｉ．ピグメント  オレンジ２０，２０：１，１０４；Ｃ．Ｉ．ピグメント  レッド１０１，１０２，１０５，１０６，１０８，１０８：１，１８４；Ｃ．Ｉ．ピグメント  ブラウン７，１１，３３；Ｃ．Ｉ．ピグメント  グリーン１５，１７，１８，１９，２６，５０；Ｃ．Ｉ．ピグメント  ブルー５：１，２７，２８，２９，３５，３６；Ｃ．Ｉ．ピグメント  バイオレット１４，１６；Ｃ．Ｉ．ピグメント  ブラック６，７，８，９，１０，１１，２６，２７，２８；Ｃ．Ｉ．ピグメント  メタル１，２，４，５，６等の無機顔料や、Ｃ．Ｉ．ピグメント  イエロー１，３，１２，１３，１４，１７，５５，７３，７４，８１，８３，９３，９４，９５，９７，１０８，１０９，１１０，１２９，１３８，１３９，１５１，１５３，１５４，１６８；Ｃ．Ｉ．ピグメント  オレンジ５，１３，１６，３６，４３；Ｃ．Ｉ．ピグメント  レッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７７，１７８，１７９，１８５，２０２，２０７，２０９，２５４；Ｃ．Ｉ．ピグメント  ブラウン２５；Ｃ．Ｉ．ピグメント  グリーン７，３６；Ｃ．Ｉ．ピグメント  ブルー１，１５，１５：１，１５：２，１５：３，１５：４，１５：６，１７：１，１８，６０；Ｃ．Ｉ．ピグメント  バイオレット１，３，１９，２３，５０等の有機顔料等が挙げられる。
【００３３】
また、染料としては、例えば、酸性染料、塩基性染料、直接染料、反応性染料、分散染料、食品用色素等を用いることができる。染料の具体例としては、Ｃ．Ｉ．アシッド  ブラック２，７，１６，１７，２４，２６，２８，３１，４１，５２，６３，９４，１１２，１１８，１１９；Ｃ．Ｉ．アシッド  イエロー４，１１，１２，１３，１４，１７，１８，２３，２５，２９，３４，４０，４１，４２，５３，５５，６１，７１，７６，１１１，１２２；Ｃ．Ｉ．アシッド  レッド１，４，６，８，９，１５，１９，２１，３０，３２，３４，３５，３７，４０，４２，５１，５２，５４，８０，８２，８５，８７，９２，９４，１０６，１０８，１１０，１１５，１１９，１３３，１４３，１７２，１７６，１８０，１８７，２５６，３１７；Ｃ．Ｉ．アシッド  ブルー７，９，１５，２２，２３，２５，４０，４１，４３，４５，４９，５１，５３，５５，５６，５９，６２，７８，８０，８１，９０，９３，１０２，１０４，１１１，１１３，１１７，１２０，１２４，１４５，１６７，１８５，１９２，２２９，２３４，２５４；Ｃ．Ｉ．アシッド  オレンジ７，１９；Ｃ．Ｉ．アシッド  バイオレット４９；Ｃ．Ｉ．ベイシック  ブラック２，８；Ｃ．Ｉ．ベイシック  イエロー２，１２，３２；Ｃ．Ｉ．ベイシック  レッド１，２，９，１２，１３，１４，３７；Ｃ．Ｉ．ベイシック  ブルー１，３，５，７，９，２４，２５，２６，２８，２９；Ｃ．Ｉ．ベイシック  バイオレット７，１４，２７；Ｃ．Ｉ．ベイシック  グリーン４，６；Ｃ．Ｉ．ダイレクト  ブラック２，９，１１，１４，１７，１９，２２，２７，３２，３６，３８，４１，４８，４９，５１，５６，７１，７５，７７，７８，８０，１０６，１０８，１４６，１５４；Ｃ．Ｉ．ダイレクト  イエロー１，２，４，８，１２，２４，２６，３３，３４，４１，４２，４８，５０，５１，７２，８７，９８；Ｃ．Ｉ．ダイレクト  レッド１，４，８，１１，１５，１７，２３，２８，３１，４６，５９，６２，７３，７５，７７，８０，８１，８３，８４，８５，９０，１０１，１０６，１０８，１１０，１４５，１８９，１９３，２２５；Ｃ．Ｉ．ダイレクト  ブルー１，２，６，８，２２，２５，３４，６９，７０，７１，７２，７５，７６，７８，８１，８２，８３，８６，９０，９８，１０６，１１０，１２０，１６５，１９５，１９９，２１８，２３９，２５８；Ｃ．Ｉ．ダイレクト  オレンジ３４，３９，４４，４６，６０；Ｃ．Ｉ．ダイレクト  バイオレット４７，４８；Ｃ．Ｉ．ダイレクト  ブラウン１０９；Ｃ．Ｉ．ダイレクト  グリーン６，５９；Ｃ．Ｉ．フード  ブラック１，２；Ｃ．Ｉ．フード  イエロー２，４，５；Ｃ．Ｉ．フード  レッド２，３，７，１４，５２，８７，９４，１０５；Ｃ．Ｉ．フード  ブルー１，２；Ｃ．Ｉ．リアクティブ  ブラック１，４，５，８，１４，２１，２３，２６，３１，３２，３４；Ｃ．Ｉ．リアクティブ  ブルー２，３，４，５，７，８，１０，１３，１４，１５，１７，１８，１９，２１，２５，２６，２７，２８，２９，３８，３９，４０，４２，４３，４９，５１，５２，６５，６６，６７，６８，７１，７３，７４，７５，７７，７８，７９，８０，８９，９８，１００，１０１，１０４��１０５，１１２，１１３，１１４，１１５，１１９，１４７，１４８，１５８，１６０，１６２，１６９，１７０，１７１，１７９，１８２，１８７；Ｃ．Ｉ．リアクティブ  レッド３，６，１３，１７，１９，２１，２２，２３，２４，２９，３５，３７，４０，４１，４３，４５，４９，５５，５６，５８，６３，６７，８０，８１，８２，８５，８６，８７，１０４，１０６，１０８，１０９，１１０，１１１，１１２，１１３，１１４，１１７，１１８，１１９，１２０，１２３，１２４，１２６，１２８，１３０，１３１，１３２，１４１，１４７，１５８，１５９，１７０，１７１，１７４，１７６；Ｃ．Ｉ．リアクティブイエロー２，３，１３，１４，１５，１７，１８，２３，２４，２５，２６，２７，２９，３５，３７，４１，４２，４９，５０，５２，５４，５５，５７，５８，６３，６４，７５，７６，７７，７９，８１，８２，８３，８４，８５，８７，８８，９１，９２，９３，９５，９６，１１１，１１５，１１６，１３１，１３５；Ｃ．Ｉ．リアクティブ  オレンジ１，２，５，７，１０，１１，１２，１３，１５，１６，２０，３０，３４，３５，４１，４２，４４，４５，４６，５６，５７，６２，６３，６４，６７，６９，７１，７２，７３，７４，７８，８２，８４，８７；Ｃ．Ｉ．リアクティブバイオレット１，２，３，４，５，６，７，８，９，１６，１７，２２，２３，２４，２６，２７，３３；Ｃ．Ｉ．リアクティブ  ブラウン１，２，５，６，７，８，９，１６，１７，１８，１９，２１，２４，２６，３０；Ｃ．Ｉ．ディスパース  ブラック１，３，１０，２４；Ｃ．Ｉ．ディスパース  ブルー３，７，９，１４，１６，１９，２０，２６，２７，３５，４３，４４，５４，５５，５６，５８，６０，６２，６４，７０，７２，７３，７５，７９，８１，８２，８３，８７，９１，９３，９４，９５，９６，１０２，１０６，１０８，１１２，１１３，１１５，１１８，１２０，１２２，１２５，１２８，１３０，１３９，１４１，１４２，１４３，１４６，１４８，１４９，１５３，１５４，１５８，１６５，１６７，１７１，１７３，１７４，１７６，１８３，１８５，１８６，１８７，１８９，１９１，１９７，１９８，２００，２０１，２０５，２０７，２１１，２１４，２２４，２２５，２５７，２５９，２６７，２６８，２７０，２８４，２８５，２８７，２８８，２９１，２９３，２９５，２９７，３０１，３１５，３３０，３３３；Ｃ．Ｉ．ディスパース  レッド１，４，５，７，１１，１２，１３，１５，１７，２７，４３，４４，５０，５２，５３，５４，５５，５６，５８，５９，６０，６５，７２，７３，７４，７５，７６，７８，８１，８２，８６，８８，９０，９１，９２，９３，９６，１０３，１０５，１０６，１０７，１０８，１１０，１１１，１１３，１１７，１１８，１２１，１２２，１２６，１２７，１２８，１３１，１３２，１３４，１３５，１３７，１４３，１４５，１４６，１５１，１５２，１５３，１５４，１５７，１５９，１６４，１６７，１６９，１７７，１７９，１８１，１８３，１８４，１８５，１８８，１８９，１９０，１９１，１９２，２００，２０１，２０２，２０３，２０５，２０６，２０７，２１０，２２１，��２４，２２５，２２７，２２９，２３９，２４０，２５７，２５８，２７７，２７８，２７９，２８１，２８８，２９６，３０３，３１０，３１１，３１２，３２０，３２４，３２８；Ｃ．Ｉ．ディスパース  イエロー３，４，５，７，９，１３，２４，３０，３３，３４，４２，４４，４９，５０，５１，５４，５６，５８，６０，６３，６４，６６，６８，７１，７４，７６，７９，８２，８３，８５，８６，８８，９０，９１，９３，９８，９９，１００，１０４，１１４，１１６，１１８，１１９，１２２，１２４，１２６，１３５，１４０，１４１，１４９，１６０，１６２，１６３，１６４，１６５，１７９，１８０，１８２，１８３，１８６，１９２，１９８，１９９，２０２，２０４，２１０，２１１，２１５，２１６，２１８，２２４；Ｃ．Ｉ．ディスパース  オレンジ１，３，５，７，１１，１３，１７，２０，２１，２５，２９，３０，３１，３２，３３，３７，３８，４２，４３，４４，４５，４７，４８，４９，５０，５３，５４，５５，５６，５７，５８，５９，６１，６６，７１，７３，７６，７８，８０，８９，９０，９１，９３，９６，９７，１１９，１２７，１３０，１３９，１４２；Ｃ．Ｉ．ディスパース  ブラウン１，２，４，９，１３，１９；Ｃ．Ｉ．モーダント  レッド３０；Ｃ．Ｉ．モーダント  ブルー７等が挙げられる。
【００３４】
また、反射膜２２を構成する複数の実部（微細凸部）２２１は、すべてが同一の材料で構成されたものであってもよいし、互いに異なる材料で構成されたものであってもよい。また、任意の実部（微細凸部）２２１は、その全体が均一な組成を有するものであってもよいし、各部位で組成の異なるものであってもよい。特に、反射膜２２は、基板２１上に、複数の実部（微細凸部）２２１で構成されたエリアを、複数個有するものであり、各エリアで、実部（微細凸部）２２１の構成材料が異なるものであってもよい。上記のような構成とすることにより、時計用文字板１の装飾性を更に高めることができる。特に、テクスチャー（質感）を高めることができ、更には、点描による写真品質の図柄を表現することもできる。
【００３５】
反射膜２２が有する実部２２１、開口部２２２は、いかなる形状を有するものであってもよい。例えば、反射膜２２は、平面視した際の形状が略円形、略楕円形、略多角形等の開口部２２２を多数個有し、それ以外の部位が実部２２１となっているものであってもよいし、平面視した際の形状が略円形、略楕円形、略多角形等の実部２２１を多数個有し、それ以外の部位が開口部２２２となっているものであってもよい。
図示の構成では、反射膜２２は、平面視した際の形状が略円形の微細凸部としての実部２２１を多数有しており、それ以外の部位が開口部２２２となっている。このような反射膜２２は、後述するような方法を用いることにより、好適に形成することができる。
【００３６】
実部（微細凸部）２２１の配置パターン（平面視した際の配置パターン）は、特に限定されず、いかなるものであってもよい。一例として、装飾パターンが幾何学的な模様であれば、例えば、正方格子状に配されていてもよいし、千鳥格子状に配されていてもよい。また、上記のような定型的な形状の繰り返しパターンにおいて一部が欠落したパターンであってもよい。また、その他の任意パターンでもよく、例えば、放射状模様、渦巻模様等であってもよい。
また、反射膜２２を構成する複数の実部（微細凸部）２２１は、同一の大きさ、形状を有するものであってもよいし、互いに異なる大きさ、形状のものであってもよい。
【００３７】
時計用文字板１を構成する複数の反射膜２２において、各反射膜２２（反射膜２２’、反射膜２２’’、反射膜２２’’’）を構成する実部２２１の配置パターンや色彩は、同一であってもよいが、各反射膜２２で異なるものとしてもよい。これにより、見る方向（角度）を変えることによってパターン（模様）が変化したり、色が異なって見えるようにすることができる。これにより、デザインのバリエーションが拡がる。その結果、時計用文字板１の装飾性（美的外観）を特に優れたものにすることができる。
【００３８】
例えば、図２に示す例では、反射膜２２’では、多数個の実部２２１’を文字パターン（ここでは例として「Ａ」を表している）で配している。また、反射膜２２’’および反射膜２２’’’では、実部２２１（実部２２１’’、実部２２１’’’）を、反射膜２２（反射膜２２’’、反射膜２２’’’）のほぼ全面にわたって、千鳥格子状に配するとともに、実部２２１（実部２２１’’、実部２２１’’’）のピッチを、互いに異なるものとしている。すなわち、反射膜２２’’では、実部２２１’’を比較的疎に配しており、反射膜２２’’’では、実部２２１’’’を比較的密に配している。
【００３９】
また、反射膜２２’’の実部２２１’’と反射膜２２’’’の実部２２１’’’とは、時計用文字板を平面視した際に、少なくとも一部が重なり合うように配されているのが好ましい。これにより、反射膜２２’’および反射膜２２’’’が第２の面側（図１中の下側）により沈み込むように見え、反射膜２２’が手前側（図１中の上側）により浮き上がるように見えることとなる。すなわち、反射膜２２’が反射膜２２’’および反射膜２２’’’に対してより立体的に視認されることとなる。これにより、時計用文字板１のデザインにおいて、より効果的な立体的表現が可能になり、高級感が増し、特に優れた美的外観が得られるとともに、デザインの自由度も広がる。
【００４０】
また、反射膜２２’’が持つ光沢や色彩に、反射膜２２’’’が持つ光沢や色彩が加わり、電磁波（電波、光）の透過性を十分に高いものとしつつ、優れた装飾性（美的外観）を有する電波時計やソーラー時計（太陽電池を備えた時計）用の時計用文字板として有効である。
【００４１】
このように、複数の反射膜２２を備えた時計用文字板１では、１つの反射膜のみでは表現することのできなかった色彩や立体感を表現することができる。
図１中ｈで表される実部２２１の平均高さ（平均厚さ）は、特に限定されないが、０．００５〜１．５μｍであるのが好ましく、０．００７〜０．９μｍであるのがより好ましい。実部２２１の平均高さが前記範囲内の値であると、反射膜２２（実部２２１）の内部応力が高くなるのを十分に防止しつつ、時計用文字板１の審美性を特に優れたものとすることができる。また、基板２１と反射膜２２との密着性を特に優れたものとすることができる。また、時計用文字板１全体としての電磁波（電波、光）の透過率を十分に大きいものとすることができる。これに対し、実部２２１の平均高さが前記下限値未満であると、反射膜２２の構成材料等によっては、反射膜２２の光沢、色調等の特長を十分に発揮するのが困難となり、時計用文字板１全体としての審美性を十分に高めるのが困難になる可能性がある。また、反射膜２２、基板２１の構成材料等によっては、基板２１と反射膜２２との密着性を十分に向上させるのが困難になる可能性がある。また、実部２２１の平均高さが前記上限値を超えると、反射膜２２の各部位における膜厚のばらつきが大きくなる傾向を示す。また、実部２２１の平均高さが特に大きい場合は、内部応力が高くなり、実部２２１が剥がれ易くなる可能性がある。また、実部２２１の平均高さが前記上限値を超えると、時計用文字板１全体としての電磁波（電波、光）の透過率が減少する傾向を示す。
【００４２】
また、図１中ｄで表される実部２２１の平均径は、特に限定されないが、１〜２０００μｍであるのが好ましく、１０〜１０００μｍであるのがより好ましい。実部２２１の平均径が前記範囲内の値であると、時計用文字板１としての電磁波（電波、光）の透過性を十分に高いものとしつつ、時計用文字板１の美的外観（審美性）を特に優れたものとすることができる。これに対し、実部２２１の平均径が前記下限値未満であると、反射膜２２の構成材料や厚さ等によっては、時計用文字板１の外観を十分に優れたものとするのが困難になる可能性がある。一方、実部２２１の平均径が前記上限値を超えると、実部２２１の占有面積の割合によっては、時計用文字板１全体としての電磁波（電波、光）の透過率を十分に高めるのが困難になる可能性がある。
【００４３】
また、実部（微細凸部）２２１間のピッチは、特に限定されないが、１〜２０００μｍであるのが好ましく、１０〜１０００μｍであるのがより好ましい。実部（微細凸部）２２１間のピッチが前記範囲内の値であると、時計用文字板１としての電磁波（電波、光）の透過性を十分に高いものとしつつ、時計用文字板１の美的外観（審美性）を特に優れたものとすることができる。これに対し、実部（微細凸部）２２１間のピッチが前記下限値未満であると、実部（微細凸部）２２１の占有面積の割合によっては、時計用文字板１全体としての電磁波（電波、光）の透過率を十分に高めるのが困難になる可能性がある。一方、実部（微細凸部）２２１間のピッチが前記上限値を超えると、反射膜２２の構成材料や厚さ等によっては、時計用文字板１の外観を十分に優れたものとするのが困難になる可能性がある。
【００４４】
また、反射膜２２を平面視した際における開口率（有効領域における開口率）は、５〜９０％であるのが好ましく、１０〜８０％であるのがより好ましい。反射膜２２における開口率が前記範囲内の値であると、時計用文字板１としての電磁波（電波、光）の透過性を十分に高いものとしつつ、時計用文字板１の美的外観（審美性）を特に優れたものとすることができる。これに対し、開口率が前記下限値未満であると、時計用文字板１全体としての電磁波（電波、光）の透過率を十分に高めるのが困難になる可能性がある。一方、開口率が前記上限値を超えると、反射膜２２の構成材料や厚さ等によっては、時計用文字板１の外観を十分に優れたものとするのが困難になる可能性がある。
【００４５】
［スペーサー］
また、本実施形態の時計用文字板１においては、図１に示すように、隣接する板状部材２の間（板状部材２’−板状部材２’’間、および、板状部材２’’−板状部材２’’’間）に、スペーサー３が配されている。これにより、これにより、板状部材間の距離を均一にすることができ、時計用文字板全体としての美的外観を特に優れたものとすることができる。また、時計用文字板１の厚みをより確実に制御することができる。
【００４６】
スペーサー３の形状は、特に限定されないが、略球状、略円柱状であるのが好ましい。スペーサー３がこのような形状のものである場合、その直径は、５〜１００μｍであるのが好ましく、１０〜５０μｍであるのがより好ましい。
スペーサー３は、基板２１とほぼ同一の屈折率を有する材料からなることが好ましい。より具体的には、スペーサー３の構成材料の屈折率と、基板２１の構成材料の屈折率との差の絶対値は、０．１０以下であるのが好ましく、０．０５以下であるのがより好ましい。これにより、時計用文字板１を第１の面側から見た際に、スペーサー３をより目立ちにくいものとすることができ、時計用文字板１の装飾性（美的外観）を特に優れたものとすることができる。
【００４７】
上述したような時計用文字板１は、以下のような条件を満足するものであるのが好ましい。
すなわち、時計用文字板１を平面視した際における開口率（有効領域における開口率）、すなわち、時計用文字板１全体としての開口率は、０．１〜５０％であるのが好ましく、０．５〜３０％であるのがより好ましい。時計用文字板１全体としての開口率が前記範囲内の値であると、時計用文字板１としての電磁波（電波、光）の透過性を十分に高いものとしつつ、時計用文字板１の美的外観（審美性）を特に優れたものとすることができる。これに対し、開口率が前記下限値未満であると、時計用文字板１全体としての電磁波（電波、光）の透過率を十分に高めるのが困難になる可能性がある。一方、開口率が前記上限値を超えると、反射膜２２の構成材料や厚さ等によっては、時計用文字板１の外観を十分に優れたものとするのが困難になる可能性がある。
【００４８】
また、時計用文字板１全体の光の透過率は、特に限定されるものではないが、１０〜９９％であるのが好ましく、１５〜９０％であるのがより好ましい。透過率が前記範囲内の値であると、時計用文字板１の美的外観（審美性）を特に優れたものとすることができる。これに対し、透過率が前記下限値未満であると、後述するような時計に適用した場合等において、太陽電池９における発電に十分な光量が得られない可能性がある。一方、透過率が前記上限値を超えると、反射膜２２の構成材料や厚さ等によっては、時計用文字板１の外観を十分に優れたものとするのが困難になる可能性がある。
【００４９】
なお、図中には示していないが、時計用文字板１（板状部材２’）の外表面（第１の面）には、時刻目盛りや装飾文字、マーク等が設けられている。
また、時計用文字板１は、複数の板状部材２が積層された構成を有しているため、例えば、板状部材２の積層数、積層する板状部材２の種類を変更すること等により、様々な仕様の時計用文字板１を効率よく生産することができる。すなわち、本発明の時計用文字板は、多品目生産にも適している。
【００５０】
［時計用文字板の製造方法］
次に、上述した時計用文字板１の製造方法について説明する。
時計用文字板１は、例えば、基板２１を準備する基板準備工程と、基板２１の表面の少なくとも一部に、圧電素子の振動により、ヘッド部から、反射膜２２の構成材料を含有する液体組成物の液滴を所定パターンで吐出させることにより多数の微細凸部（実部）３１を有する反射膜２２を形成し、板状部材２を得る反射膜形成工程と、複数の板状部材２をスペーサー３を介して接合する接合工程とを有する方法により製造することができる。
【００５１】
（基板準備工程）
まず、基板２１を用意する。
基板２１としては、前述したようなものを用いることができる。また、基板２１の表面に対しては、例えば、鏡面加工、スジ目加工、梨地加工等の表面加工が施されてもよい。これにより、得られる時計用文字板１の表面の光沢具合にバリエーションを持たせることが可能となり、得られる時計用文字板１の装飾性をさらに向上させることができる。また、後述する反射膜形成工程において、基板２１に対する液体組成物の液滴の親和性を高めることができ、その結果、基板２１上の目的とする部位に、より確実に液滴を保持することができるとともに、形成される反射膜２２と基板２１との密着性を特に優れたものとすることができる。
【００５２】
また、このような表面加工を施した基板２１を用いて製造される時計用文字板１は、反射膜２２に対して、前記表面加工を施すことにより得られるものに比べて、反射膜２２のギラツキ等が抑制されたものとなり、特に美的外観に優れたものとなる。また、基板２１が、主としてプラスチック材料で構成されたものである場合、上記のような表面加工を比較的容易に行うことができる。また、反射膜２２は、通常、比較的薄いものであるため反射膜２２を形成した後に表面加工を施すと、当該表面処理を施した部位の反射膜２２を好適に残存させることが困難であるが、基板２１に対して表面処理を行うことにより、このような問題の発生も効果的に防止することができる。
【００５３】
また、基板２１の表面を、反射膜２２を構成する材料を含有する液体組成物に対して親液性に処理してもよい（親液化処理）。親液化処理としては、例えば、大気圧プラズマ法、ＵＶ処理法、有機薄膜法（デカン膜、ポリエチレン膜）等が挙げられる。このような処理を施すことにより、基板２１の表面に対する液滴の濡れ性が向上し、基板２１上の目的とする部位に、より確実に液滴を保持することができるとともに、形成される反射膜２２と基板２１との密着性を特に優れたものとすることができる。
【００５４】
（反射膜形成工程）
次に、基板２１上に、反射膜２２を形成する。これにより、板状部材２が得られる。
本実施形態において、反射膜２２の形成は、圧電素子の振動により、ヘッド部から、反射膜２２の構成材料を含有する液体組成物の液滴を所定パターンで吐出させることにより行う。このようにして反射膜２２を形成することにより、微細なパターンの反射膜２２（実部２２１）を効率良く短時間で形成することができる。また、また液滴吐出のプログラムを変更することにより、多様な反射膜２２を容易に製造することができる。すなわち、多品目生産にも好適に対応することができる。
【００５５】
《液体組成物》
液体組成物は、少なくとも、光反射材料を含むものであるが、必要に応じて、溶媒、分散媒等の液性媒体、分散剤、樹脂材料等を含むものであってもよい。液体組成物が液性媒体を含むものであると、液滴の吐出を円滑に行うことができ、所望の形状の実部２２１を、所望のパターンで、容易かつ確実に形成することができる。また、液体組成物が樹脂材料を含むものであると、形成される反射膜２２の基板２１に対する密着性を特に優れたものとすることができる。また、液体組成物が樹脂材料を含むものであると、最終的に揮発により除去される液性媒体の液体組成物中における含有率を低いものとすることができるため、図１に示すような断面形状の実部２２１を容易かつ確実に形成することができる。
【００５６】
液体組成物中において、光反射材料は、いかなる形態であってもよく、例えば、溶媒に溶解していてもよいし、分散媒に分散していてもよい。
光反射・吸収材料が、分散媒に分散したものである場合（分散質として含まれる場合）、分散質としての光反射材料の粒径（一次粒径）は、５００ｎｍ以下であるのが好ましい。これにより、液体組成物中における光反射材料の分散性を特に優れたものとし、光反射材料の凝集、液体組成物の流動性の低下等を効果的に防止することができる。その結果、微細なパターンの実部２２１をより確実に形成することができる。
【００５７】
液体組成物中における光反射材料の含有率は、特に限定されないが、０．１〜９０ｗｔ％であるのが好ましい。光反射材料の含有率が前記下限値未満であると、十分な厚さの実部２２１を形成するのが困難になる場合がある。一方、光反射材料の含有率が前記上限値を超えると、液体組成物の流動性が低下し、液滴の吐出を円滑に行うのが困難になる可能性がある。
【００５８】
液性媒体としては、例えば、水、二硫化炭素、四塩化炭素等の無機化合物や、メチルエチルケトン（ＭＥＫ）、アセトン、ジエチルケトン、メチルイソブチルテトン（ＭＩＢＫ）、メチルイソプロピルケトン（ＭＩＰＫ）、シクロヘキサノン、３−ヘプタノン、４−ヘプタノン等のケトン系化合物、メタノール、エタノール、ｎ−プロパノール、イソプロパノール、ｎ−ブタノール、ｉ−ブタノール、ｔ−ブタノール、３―メチル−１−ブタノール、１−ペンタノール、２−ペンタノール、ｎ−ヘキサノール、シクロヘキサノール、１−ヘプタノール、１−オクタノール、２−オクタノール、２−メトキシエタノール、アリルアルコール、フルフリルアルコール、フェノール、グリセリン、ジプロピレングリコール、エチレングリコール、ポリエチレングリコール等のアルコール系化合物、ジエチルエーテル、ジプロピルエーテル、ジイソプロピルエーテル、ジブチルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）、２−メトキシエタノール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、トリエチレングリコールモノブチルエーテル、ジプロピレングリコールモノメチルエーテル、ジプロピレングリコールモノエチルエーテル、トリプロピレングリコールモノメチルエーテル等のエーテル系化合物、メチルセロソルブ、エチルセロソルブ、フェニルセロソルブ等のセロソルブ系化合物、ヘキサン、ペンタン、ヘプタン、シクロヘキサン、メチルシクロヘキサン、オクタン、ジデカン、メチルシクロヘキセン、イソプレン等の脂肪族炭化水素系化合物、トルエン、キシレン、ベンゼン、エチルベンゼン、ナフタレン等の芳香族炭化水素系化合物、ピリジン、ピラジン、フラン、ピロール、チオフェン、２−メチルピリジン、３−メチルピリジン、４−メチルピリジン、フルフリルアルコール等の芳香族複素環化合物、Ｎ，Ｎ−ジメチルホルムアミド（ＤＭＦ）、Ｎ，Ｎ−ジメチルアセトアミド（ＤＭＡ）等のアミド系化合物、ジクロロメタン、クロロホルム、１，２−ジクロロエタン、トリクロロエチレン、クロロベンゼン等のハロゲン化合物、アセチルアセトン、酢酸エチル、酢酸メチル、酢酸イソプロピル、酢酸イソブチル、酢酸イソペンチル、クロロ酢酸エチル、クロロ酢酸ブチル、クロロ酢酸イソブチル、ギ酸エチル、ギ酸イソブチル、アクリル酸エチル、メタクリル酸メチル、安息香酸エチル等のエステル系化合物、トリメチルアミン、ヘキシルアミン、トリエチルアミン、アニリン等のアミン系化合物、アクリロニトリル、アセトニトリル等のニトリル系化合物、ニトロメタン、ニトロエタン等のニトロ系化合物、アセトアルデヒド、プロピオンアルデヒド、ブチルアルデヒド、ペンタナール、アクリルアルデヒド等のアルデヒド系化合物等の有機化合物等が挙げられ、これらから選択される１種または２種以上を混合したものを用いることができる。
【００５９】
分散剤としては、平均重量分子量が２００〜３００００であるものが好ましい。これにより、分散質としての光反射・吸収材料の分散性を特に優れたものとすることができる。また、分散剤としては、Ｓ、Ｐ、Ｂ、およびハロゲン原子を含有しない有機化合物であるのが好ましい。これらの条件を満足する、好適な分散剤としては、たとえば、ポリエチレンイミン、ポリビニルピロリドン等のアミン系の高分子分散剤や、ポリアクリル酸、カルボキシメチルセルロース等の、分子中にカルボン酸基を有する炭化水素系の高分子分散剤、ポバール（ポリビニルアルコール）、あるいは、１分子中に、ポリエチレンイミン部分とポリエチレンオキサイド部分とを有する共重合体（以下「ＰＥＩ−ＰＯ共重合体」とする）等の高分子分散剤が挙げられる。また、このような分散剤を含むことにより、液体組成物の粘度を最適なものに調整しやすくなる。
【００６０】
また、液体組成物を構成する樹脂材料としては、基板２１の構成材料として例示したような材料（プラスチック材料）を用いることができる。中でも、熱硬化性樹脂を用いた場合、液滴を基板２上に吐出した後に、熱処理を施すことにより、実部２２１を好適に形成することができる。これにより、基板２１上に吐出された液滴から液性媒体が揮発すること等に伴う変形を確実に防止することができ、図１に示すような断面形状の実部２２１を容易かつ確実に形成することができる。
【００６１】
また、液体組成物中には、前述した材料以外の成分が含まれていてもよい。このような成分としては、例えば、ｐＨ調整剤、表面張力調整剤、粘度調整剤、紫外線吸収剤、酸化防止剤、乾燥防止剤、蒸発促進剤、消泡剤、防かび剤、防腐剤、防錆剤等が挙げられる。
ｐＨ調整剤は、通常、液体組成物のｐＨ調節、分散性、溶解性の安定化等の目的で使用される。ｐＨ調整剤としては具体的には、例えば、アンモニア、水酸化リチウム、水酸化ナトリウム、水酸化カリウム、水酸化アンモニウム等の無機塩基や当該無機塩基の塩、塩酸、硫酸、リン酸、ホウ酸、炭酸等の無機酸や当該無機酸の塩（例えば、硫酸リチウム、硫酸ナトリウム、硫酸カリウム、硫酸アンモニウム等の硫酸塩、炭酸リチウム、炭酸ナトリウム、炭酸水素ナトリウム、炭酸カリウム、炭酸水素カリウム、炭酸ナトリウムカリウム、炭酸アンモニウム、炭酸水素アンモニウム等の炭酸塩、リン酸リチウム、リン酸一ナトリウム、リン酸二ナトリウム、リン酸三ナトリウム、リン酸一カリウム、リン酸二カリウム、リン酸三カリウム、リン酸一アンモニウム、リン酸二アンモニウム、リン酸三アンモニウム等のリン酸塩等）、トリエタノールアミン、ジエタノールアミン、Ｎ−メチルジエタノールアミン、ジメチルエタノールアミン等の有機塩基や当該有機塩基の塩、酢酸、プロピオン酸、トリフルオロ酢酸、アルキルスルホン酸、クエン酸、コハク酸等の有機酸（例えば、酢酸リチウム、酢酸ナトリウム、酢酸カリウム、酢酸アンモニウム等の酢酸塩等）等が挙げられる。また、ｐＨ調整剤は、これらのうち少なくとも２種以上を含み、ｐＨ緩衝作用を有するものであってもよい。
【００６２】
表面張力調整剤としては、例えば、カチオン系界面活性剤、アニオン系界面活性剤、ノニオン系界面活性剤、両性界面活性剤等の界面活性剤等が挙げられる。アニオン系界面活性剤としては、例えば、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等が挙げられる。ノニオン系界面活性剤としては、例えば、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等が挙げられる。
【００６３】
粘度調整剤としては、例えば、セルロース類、ポリビニルアルコール等の水溶性ポリマーやノニオン系界面活性剤等が挙げられる。
紫外線吸収剤としては、例えば、特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤も用いることができる。
【００６４】
酸化防止剤としては、例えば、各種の有機系、金属錯体系の褪色防止剤等を用いることができる。有機の褪色防止剤としては、例えば、ハイドロキノン類、アルコキシフェノール類、ジアルコキシフェノール類、フェノール類、アニリン類、アミン類、インダン類、クロマン類、アルコキシアニリン類、ヘテロ環類等が挙げられ、金属錯体としては、例えば、ニッケル錯体、亜鉛錯体等が挙げられる。
【００６５】
乾燥防止剤（保湿剤）を用いることにより、ヘッド部５の吐出口での液体組成物の乾操による目詰まりを効果的に防止することができる。乾燥防止剤としては、例えば、３−スルホレン、ソルビトール、ウレア、１，３−ビス（β−ヒドロキシエチル）ウレア、チオウレア等のウレア誘導体等が挙げられる。
蒸発促進剤を用いることにより、液体組成物の速乾性を向上させることができる。蒸発促進剤としては、例えば、アルカノールアミン類、アルコール類等が挙げられる。
【００６６】
消泡剤としては、例えば、フッ素系、シリコーン系化合物やＥＤＴＡに代表されるキレート剤等が挙げられる。
防かび剤としては、例えば、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オンおよびその塩等が挙げられる。
【００６７】
このような、液体組成物の粘度は、特に限定されないが、通常、１〜２０ｍＰａ・ｓであるのが好ましく、２〜１５ｍＰａ・ｓであるのがより好ましい。液体組成物の粘度が前記範囲内の値であると、ヘッド部からの液滴の吐出をより安定的に行うことができるともに、精密な形状を有し、所定の厚みを有する実部２２１を、より容易かつ確実に形成することができる。なお、本明細書においては、特に断りのない限り、「粘度」とは、２５℃において、ＪＩＳ  Ｚ８８０９に準拠して測定される粘度のことを指す。
【００６８】
また、液滴の１滴の量（平均）も、特に限定されないが、通常、０．１〜４０ｐＬであるのが好ましく、１〜３０ｐＬであるのがより好ましい。液滴の１滴の量（平均）が前記範囲内の値であると、より精密な形状を有し、所定の厚みを有する実部２２１を容易かつ確実に形成することができる。
なお、本工程では、１つの実部２２１を複数の液滴で形成してもよい。これにより着弾面の親液、撥液性の制御をして、微細凸部２２１の大きさ、形状を確実に制御することができる。
また、本工程では、上記のような液滴の吐出の後に、必要に応じて、加熱、冷却等の熱処理、減圧処理、紫外線等の光（エネルギー線）の照射処理等を施してもよい。これにより、例えば、基板２１上に付与された液滴の流動性を速やかに奪い、反射膜２２を効率よく形成することができる。
【００６９】
（接合工程）
次に、上記のようにして製造した複数の板状部材２を、スペーサー３を介して接合する。これにより、時計用文字板１が得られる。
本工程は、例えば、融着、圧着等により行うことができる。
時計用文字板１は、複数の板状部材２が積層された構成を有している。このため、例えば、板状部材２の積層数、積層する板状部材２の種類を変更すること等により、様々な仕様の時計用文字板１を効率よく生産することができる。すなわち、本発明は、多品目生産にも適している。
【００７０】
＜第２実施形態（時計用文字板）＞
次に、本発明の時計用文字板および時計用文字板の製造方法の第２実施形態について説明する。
図３は、本発明の時計用文字板の第２実施形態を示す断面図である。
以下、本実施形態の時計用文字板および時計用文字板の製造方法について、前述した実施形態との相違点を中心に説明し、同様の事項はその説明を省略する。
【００７１】
図５に示すように、本実施形態の時計用文字板１では、板状部材２が、光透過性を有する材料で構成された基板２１と、光を反射する機能を有する反射膜２２と、基板２１の反射膜２２が設けられた面側において、反射膜２２を被覆するように設けられたコート層２３を備えている。また、本実施形態の時計用文字板１では、板状部材２として、基板２１の両側の主面上に反射膜２２を有するものを備えている。さらに、本実施形態の時計用文字板１では、隣接する板状部材２の間に、スペーサーが配されていない。すなわち、本実施形態の時計用文字板は、板状部材の構成が前述した実施形態と異なり、また、スペーサーを有していない以外は、前述した実施形態と同様である。
【００７２】
（コート層）
上記のように、本実施形態では、各板状部材２（板状部材２’、板状部材２’’、板状部材２’’’）は、反射膜２２（反射膜２２’、反射膜２２’’、反射膜２２’’’）を被覆するように設けられたコート層２３（コート層２３’、コート層２３’’、コート層２３’’’）を有している。このようなコート層２３を有することにより、例えば、隣接する板状部材２同士の密着性を特に優れたものとすることができ、物理的な衝撃等による板状部材２間での剥離等をより効果的に防止することができる。すなわち、時計用文字板１の耐久性を特に優れたものとすることができる。また、コート層２３を有することにより、前述した実施形態で説明したようなスペーサーを用いなくても、隣接する反射膜２２間の距離を均一にすることができ、時計用文字板１の厚みをより確実に制御することができる。また、コート層２３を有することにより、電磁波（電波、光）の透過率を十分に高いものとしつつ、光沢性、色調等を調整することができ、時計用文字板１の美的外観をさらに優れたものにすることができる。また、コート層２３を有することにより、例えば、時計用文字板１全体としての、耐食性、耐候性、耐水性、耐油性、耐擦傷性、耐摩耗性、耐変色性等の各種特性を向上させることができ、外部環境の影響による反射膜２２等の劣化、変性等をより確実に防止することができる。その結果、時計用文字板１としての耐久性を特に優れたものとすることができる。
【００７３】
コート層２３は、いかなる材料で構成されたものであってもよいが、適度な透明性を有する材料で構成されたものであるのが好ましい。このような材料としては、各種プラスチック材料（樹脂材料）、各種ガラス、ダイヤモンド様炭素（ＤＬＣ）等が挙げられるが、この中でも、プラスチックは、優れた透明性と、優れた成形性（成形の容易さ）とを併有しているため、特に好ましい。
【００７４】
コート層２３を構成するプラスチック材料（樹脂材料）としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００７５】
コート層２３は、上記のような材料の中でも特に、ウレタン系樹脂および／またはアクリル系樹脂を含む材料で構成されたものであるのが好ましく、主としてウレタン系樹脂および／またはアクリル系樹脂で構成されたものであるのがより好ましい。これにより、上記のようなコート層２３を有することによる効果をより顕著なものとして発揮させつつ、コート層２３と反射膜２２との密着性を特に優れたものとすることができる。
また、コート層２３中には、上記のような材料以外の成分が含まれていてもよい。このような成分としては、例えば、着色剤（各種発色剤、蛍光物質、りん光物質等を含む）、光沢剤、可塑剤、酸化防止剤、フィラー等が挙げられる。
【００７６】
コート層２３の平均厚さは、特に限定されないが、０．０１〜５０μｍであるのが好ましく、０．１〜２０μｍであるのがより好ましく、１〜１５μｍであるのがさらに好ましい。コート層２３の平均厚さが前記範囲内の値であると、コート層２３の内部応力が高くなるのを十分に防止しつつ、コート層２３と基板２１との密着性、コート層２３と反射膜２２との密着性を特に優れたものとすることができる。また、時計用文字板１の審美性を特に優れたものとすることができる。これに対し、コート層２３の平均厚さが前記下限値未満であると、基板２１、反射膜２２、コート層２３の構成材料等によっては、コート層２３と基板２１との密着性、コート層２３と反射膜２２との密着性を十分に向上させるのが困難になる可能性がある。また、上述したようなコート層２３の機能が十分に発揮されない可能性がある。また、コート層２３の平均厚さが前記上限値を超えると、コート層２３の各部位における膜厚のばらつきが大きくなる傾向を示す。また、コート層２３の平均厚さが特に大きい場合は、コート層２３の内部応力が高くなり、クラック等が発生し易くなる。また、コート層２３の平均厚さが特に大きい場合は、コート層２３の構成材料（透明性）、反射膜２２の構成材料等によっては、反射膜２２の光沢、色調等の特長を十分に発揮するのが困難となり、時計用文字板１全体としての審美性を十分に高めるのが困難になる可能性がある。なお、図示のように、コート層２３の一部が開口部２２２内に侵入している場合、コート層２３の平均厚さとしては、反射膜２２上に設けられた部位（開口部２２２に対応する部位を除いた部位）についての平均厚さの値を採用するものとする。
【００７７】
また、コート層２３は、各部位で均一な組成を有するものであってもよいし、そうでなくてもよい。例えば、コート層２３は、含有成分（組成）が厚さ方向に順次変化するもの（傾斜材料）であってもよい。また、コート層２３は、複数の層を有する積層体であってもよい。これにより、例えば、基板２１、反射膜２２との密着性を特に優れたものとしつつ、時計用文字板１としての審美性をさらに高めることができる。
【００７８】
また、コート層２３の少なくとも一部は、例えば、時計用文字板１の使用時等において除去されるものであってもよい。
なお、時計用文字板１を構成する複数のコート層２３（コート層２３’、コート層２３’’、コート層２３’’’）は、互いに同一の構成を有するものであってもよいし、互いに異なる構成を有するものであってもよい。
【００７９】
また、本実施形態の時計用文字板１では、板状部材２（板状部材２’’’）として、基板２１（基板２１’’’）の両側の主面上に反射膜２２（反射膜２２’’’）を有するものを備えている。これにより、時計用文字板１全体の厚さを比較的薄いものとしつつ、上述したような基板２１の両面側に設けられた反射膜２２で、光が繰り返し反射することによる効果をより顕著に発揮させることができる。その結果、時計用文字板１の美的がいかんをさらに優れたものとすることができる。
【００８０】
［時計用文字板の製造方法］
次に、本実施形態の時計用文字板１の製造方法について説明する。
本実施形態の時計用文字板１は、例えば、基板２１を準備する基板準備工程と、基板２１の表面の少なくとも一部に、圧電素子の振動により、ヘッド部から、反射膜２２の構成材料を含有する液体組成物の液滴を所定パターンで吐出させることにより多数の微細凸部（実部）３１を有する反射膜２２を形成する反射膜形成工程と、基板２１の反射膜２２が設けられた面側において、反射膜２２を被覆するようにコート層を形成することにより、板状部材２を得るコート層形成工程と、複数の板状部材２を接合する接合工程とを有する方法により製造することができる。すなわち、本実施形態の時計用文字板１の製造方法は、コート層形成工程を有し、接合工程においてスペーサーを用いない以外は、前述した実施形態と同様である。
【００８１】
（コート層形成工程）
コート層２３の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の乾式めっき法（気相成膜法）、溶射等が挙げられるが、コート層２３が主として前述したような樹脂材料で構成されたものである場合、塗装により形成するのが好ましい。これにより、比較的容易にコート層２３を形成することができる。また、塗装によりコート層２３を形成する場合、コート層２３形成用の材料中に着色剤等の成分を添加したり、その添加量の調節したりするのが容易である。
【００８２】
上述したように、反射膜２２には、開口部２２２が設けられているため、本工程においては、コート層２３を、その一部が開口部２２２内に入り込んだ形状のものとして容易かつ確実に形成することができる。これにより、コート層２３と反射膜２２との接触面積が増大し、時計用文字板１におけるコート層２３と反射膜２２との密着性を特に優れたものとすることができる。
【００８３】
（接合工程）
本工程は、前述した実施形態と同様に、例えば、融着、圧着等により行うことができる。
ただし、本実施形態では、本工程に供される板状部材２の表面にコート層２３が設けられているため、隣接する板状部材２間の接合強度を特に優れたものとすることができる。また、本工程における処理条件を緩和することができる。また、板状部材２に所定の厚さのコート層２３が設けられているため、前述した実施形態で用いたようなスペーサーを用いなくても、隣接する反射膜２２間の距離を、容易かつ確実に均一なものとすることができる。
【００８４】
＜時計＞
次に、上述したような本発明の時計用文字板１を備えた本発明の時計について説明する。
本発明の時計は、上述したような本発明の時計用文字板１を有するものである。上述したように、本発明の時計用文字板１は、光透過性（電磁波透過性）および装飾性（美的外観）に優れたものである。このため、このような時計用文字板１を備えた本発明の時計は、ソーラー時計や電波時計としての求められる要件を十分に満足することができる。なお、本発明の時計を構成する前記時計用文字板１（本発明の時計用文字板１）以外の部品としては、公知のものを用いることができるが、以下に、本発明の時計の構成の一例について説明する。
【００８５】
図４は、本発明の時計（腕時計）の好適な実施形態を示す断面図である。
図４に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１と、太陽電池９と、ムーブメント７１とが収納されており、さらに、図示しない針（指針）等が収納されている。
【００８６】
ガラス板７５は、通常、透明性の高い透明ガラスやサファイア等で構成されている。これにより、本発明の時計用文字板１の審美性を十分に発揮させることができるとともに、太陽電池９に十分な光量の光を入射させることができる。
ムーブメント７１は、太陽電池９の起電力を利用して、指針を駆動する。
図４中では省略しているが、ムーブメント７１内には、例えば、太陽電池９の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
【００８７】
また、ムーブメント７１は、図示しない電波受信用のアンテナを備えている。そして、受信した電波を用いて時刻調整等を行う機能を有している。
太陽電池９は、光エネルギーを電気エネルギーに変換する機能を有する。そして、太陽電池９で変換された電気エネルギーは、ムーブメントの駆動等に利用される。
太陽電池９は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００８８】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８５には、リング状のゴムパッキン（裏蓋パッキン）８４が圧縮状態で介挿されている。この構成によりシール部８５が液密に封止され、防水機能が得られる。
【００８９】
りゅうず７７の軸部７７１の途中の外周には溝７７２が形成され、この溝７７２内にはリング状のゴムパッキン（りゅうずパッキン）８３が嵌合されている。ゴムパッキン８３は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８３は軸部７７１と共に回転し、巻真パイプ７６の内周面に密着しながら周方向に摺動する。
【００９０】
なお、上記の説明では、時計の一例として、腕時計（携帯時計）を挙げて説明したが、本発明は、腕時計以外の携帯時計、置時計、掛け時計等の他の種類の時計にも同様に適用することができる。
以上、本発明の好適な実施形態について説明したが、本発明は、これらに限定されるものではない。
【００９１】
例えば、本発明の時計用文字板は、上述したような構成のもの限定されない。例えば、本発明の時計用文字板は、スペーサー、コート層のいずれも備えていないものであってもよい。
また、時計用文字板の製造方法においては、必要に応じて、任意の目的の工程を追加することもできる。例えば、反射膜形成工程とコート層形成工程との間に、洗浄等の中間処理を施してもよい。また、コート層の形成後に、研磨(ラッピング)等の後処理を施してもよい。
【００９２】
また、前述した第１実施形態では、時計用文字板を構成する板状部材において、反射膜は、基板の光（外光）が入射する側の面に設けられるものとして説明したが、反射膜は、反対の面側に設けられたものであってもよい。
また、本発明の時計用文字板は、反射膜と板状部材とを備えた板状部材が、複数積層されたものであれば良く、例えば、さらに、反射膜を有していない基板を備えたものであってもよい。
【図面の簡単な説明】
【００９３】
【図１】本発明の時計用文字板の第１実施形態を示す断面図である。
【図２】反射膜が備える実部（微細凸部）の配置パターンの一例を示す分解斜視図である。
【図３】本発明の時計用文字板の第２実施形態を示す断面図である。
【図４】本発明の時計（携帯時計）の好適な実施形態を示す部分断面図である。
【符号の説明】
【００９４】
１…時計用文字板  ２…板状部材  ２’…板状部材（第１の板状部材）  ２’’…板状部材（第２の板状部材）  ２’’’…板状部材（第３の板状部材）  ２１、２１’、２１’’、２１’’’…基板  ２２、２２’、２２’’、２２’’’…反射膜  ２２１、２２１’、２２１’’、２２１’’’…実部（微細凸部）  ２２２、２２２’、２２２’’、２２２’’’…開口部  ２３、２３’、２３’’、２３’’’…コート層  ３…スペーサー  ９…太陽電池  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８３…ゴムパッキン（りゅうずパッキン）  ８４…ゴムパッキン（裏蓋パッキン）  ８５…接合部（シール部）  １００…腕時計（携帯時計）
【図１】
2008151550.tif 000003
【図２】
2008151550.tif 000004
【図３】
2008151550.tif 000005
【図４】
2008151550.tif 000006